触媒貴金属である白金、パラジウム及びロジウムと、該触媒貴金属を担持する無機酸化物と、マグネシウム、バリウム、ナトリウム、カリウム及びセシウムからなる群より選ばれる少なくとも1種のNOx吸着材とを含み、上記無機酸化物のうち上記パラジウムを担持する無機酸化物が、CeO2換算で1~20質量のセリウムと、アルミニウム及び/又はジルコニウムとを含有することを特徴とするリーンNOxトラップ型排気ガス浄化触媒。上記NOx吸着材がバリウム又はセシウムであることを特徴とする請求項1に記載のリーンNOxトラップ型排気ガス浄化触媒。触媒全体量に対してCeO2換算で20質量以下のセリウムを含有することを特徴とする請求項1又は2に記載のリーンNOxトラップ型排気ガス浄化触媒。請求項1~3のいずれか1つの項に記載されたリーンNOxトラップ型排気ガス浄化触媒と、排ガス流れ方向に対して該リーンNOxトラップ型排気ガス浄化触媒より上流側に位置し、触媒貴金属を含む他の触媒とを備えたことを特徴とする排気ガス浄化システム。上記他の触媒における触媒貴金属の量に対する上記リーンNOxトラップ型排気ガス浄化触媒における触媒貴金属の量の比が質量比で1~1.6であることを特徴とする請求項4に記載の排気ガス浄化システム。しかしながら、上記特許文献1に記載の排ガス浄化用触媒にあっては、十分な耐久性が得られていないという問題点があった。本発明は、このような従来技術の有する課題に鑑みてなされたものである。そして、本発明の目的とするところは、優れた耐久性を有するリーンNOxトラップ型排気ガス浄化触媒及びこれを備えた排気ガス浄化システムを提供することにある。本発明者らは、上記目的を達成するため鋭意検討を重ねた。そして、その結果、パラジウムなどの触媒貴金属、触媒貴金属を担持する無機酸化物及び所定のNOx吸着材を含み、パラジウムを担持する無機酸化物の組成を所定のものとすることなどにより、上記目的が達成できることを見出し、本発明を完成するに至った。すなわち、本発明のリーンNOxトラップ型排気ガス浄化触媒は、触媒貴金属である白金、パラジウム及びロジウムと、該触媒貴金属を担持する無機酸化物と、マグネシウム、バリウム、ナトリウム、カリウム若しくはセシウム又はこれらを任意に組み合わせたNOx吸着材とを含むものである。そして、上記無機酸化物のうち上記パラジウムを担持する無機酸化物は、セリウムとアルミニウム及びジルコニウムのいずれか一方又は双方とを含有するものである。また、上記パラジウムを担持する無機酸化物は、CeO2換算で1~20質量のセリウムを含有するものである。また、本発明の排気ガス浄化システムは、上記本発明のリーンNOxトラップ型排気ガス浄化触媒と、排ガス流れ方向に対して該リーンNOxトラップ型排気ガス浄化触媒より上流側に位置し、触媒貴金属を含む他の触媒とを備えたものである。本発明によれば、下記1~3の構成を有するものなどとしたため、優れた耐久性を有するリーンNOxトラップ型排気ガス浄化触媒及びこれを備えた排気ガス浄化システムを提供することができる。1触媒貴金属である白金、パラジウム及びロジウムと、該触媒貴金属を担持する無機酸化物と、マグネシウム、バリウム、ナトリウム、カリウム若しくはセシウム又はこれらを任意に組み合わせたNOx吸着材とを含むものである。2無機酸化物のうちパラジウムを担持する無機酸化物は、セリウムとアルミニウム及びジルコニウムのいずれか一方又は双方とを含有するものである。3パラジウムを担持する無機酸化物は、CeO2換算で1~20質量のセリウムを含有するものである。以下、本発明のリーンNOxトラップ型排気ガス浄化触媒及びこれを備えた排気ガス浄化システムについて詳細に説明する。まず、本発明の一実施形態に係るリーンNOxトラップ型排気ガス浄化触媒について詳細に説明する。本実施形態のリーンNOxトラップ型排気ガス浄化触媒は、触媒貴金属と、触媒貴金属を担持する無機酸化物と、NOx吸着材とを含むものである。そして、触媒貴金属としては、少なくとも白金Pt、パラジウムPd及びロジウムRdを含むものを挙げることができるが、これら以外の触媒貴金属を含むことを妨げるものではない。また、NOx吸着材としては、マグネシウムMg、バリウムBa、ナトリウムNa、カリウムK又はセシウムCs及びこれらを任意に組み合わせたNOx吸着材を挙げることができるが、これら以外のNOx吸着材を含むことを妨げるものではない。なお、このうちバリウムBa又はセシウムCsを用いることで一層耐久性能が向上するので好ましい。更に、無機酸化物のうちパラジウムPdを担持する無機酸化物は、セリウムCeとアルミニウムAl及びジルコニウムZrのいずれか一方又は双方とを含有するものである。更にまた、パラジウムPdを担持する無機酸化物は、CeO2換算で1~20質量のセリウムCeを含有するものである。このような構成とすることにより、触媒貴金属の凝集を抑制できるため、優れた耐久性を有するものとなる。また、白金Ptを安価なパラジウムPdに置き換えると共に、耐久性を向上させることにより、触媒の低コスト化を図ることができるという利点もある。なお、本実施形態のリーンNOxトラップ型排気ガス浄化触媒は、ペレット状のものをそのまま用いてもよいが、排ガス中のHCやCO、NOxとの接触率を向上させるため、ハニカム担体にリーンNOxトラップ型排気ガス浄化触媒を含む触媒層を形成して用いることもできる。ハニカム担体としては、例えば、コージェライト製や炭化珪素製などのセラミック製のものやフェライト系ステンレス製などの金属製のものを適用することができる。一般的に、触媒貴金属の凝集は以下の[1]及び[2]のメカニズムにより起きると考えられる。[1]触媒貴金属が、担持基材である無機酸化物上で熱等により凝集する。[2]担持基材である無機酸化物自体が、熱等により凝集するため、担持基材上に存在する触媒貴金属がそれに伴い凝集する。例えば、担持基材としてアルミナAl2O3やジルコニアZrO2を適用すると、上記[2]のメカニズムにより、凝集が進行する。一方、本発明のように、無機酸化物が、セリウムCeとアルミニウムAl及びジルコニウムZrのいずれか一方又は双方とを含有し、含有割合がCeO2換算で1~20質量であると、担持基材である無機酸化物自体の凝集が抑制される。その結果、耐久後であっても、優れた触媒性能を維持することが可能になる。なお、無機酸化物中に存在するセリウムは、酸素吸放出材OSC材としての機能をもっている。そのため、触媒に含有させる場合には、ある程度の最適範囲が存在する。本実施形態においては、CeO2換算でセリウムの含有量が1質量未満である場合には、雰囲気変動を緩和できなくなり、触媒性能が低下する。また、本実施形態においては、CeO2換算でセリウムの含有量が20質量超である場合には、NOx還元に必要な還元剤をリッチスパイク時にNOx還元に利用できないOSC材から放出された酸素により還元剤の単純酸化が進行する。等の不具合が生ずる。このような観点からは、無機酸化物がセリウムとアルミニウム及びジルコニウムのいずれか一方又は双方とを含有するものであって、CeO2換算で1~5質量のセリウムを含有するものがより好ましい。但し、上記のメカニズムはあくまでも推測に基づくものである。従って、上記のメカニズム以外のメカニズムにより上述のような効果が得られていたとしても、本発明の範囲に含まれることは言うまでもない。また、本実施形態のリーンNOxトラップ型排気ガス浄化触媒においては、パラジウムPdを担持する無機酸化物を900°Cで3時間焼成したときの表面積維持率が50以上であることが好ましい。上述したように、担持基材である無機酸化物自体が凝集し難いものであることが好ましく、特に、無機酸化物を900°Cで3時間焼成したときの表面積維持率が50以上のものは、担持基材上の触媒貴金属の凝集を顕著に抑制することができる。そのため、このような構成を有するリーンNOxトラップ型排気ガス浄化触媒は、より優れた耐久性を有するものとなる。もちろん、白金PtやロジウムRhを担持する無機酸化物についても同様に凝集し難いものであることが好ましいが、必ずしも同じである必要はない。リーンNOxトラップ型の排気ガス浄化触媒における触媒作用メカニズムは、以下のように考えられる。まず、触媒は、リーン雰囲気において主に排出されるNOを触媒貴金属上でNO2に酸化し、バリウムBaなどのNOx吸着材に吸着する。そして、NOx吸着材への吸着量が飽和に近づいたときに、エンジン制御によって触媒周囲の雰囲気がリッチ雰囲気にされると、触媒は、NOx吸着材に吸着していたNOxを脱離し、還元剤であるHC、CO、H2等と触媒貴金属上で反応させ、NOxを浄化する。なお、従来のPt、Rhのみを含む触媒では、NOからNO2への酸化は、Pt上で多くが進行していると考えられる。PdはPtと比較すると、酸化力が弱いため、PtをPdに置き換える場合には、NOからNO2への酸化反応が進行し難くなり、結果的にNOxの浄化性能の低下に繋がる。但し、上記のメカニズムはあくまでも推測に基づくものである。従って、上記のメカニズム以外のメカニズムにより上述のような効果が得られていたとしても、本発明の範囲に含まれることは言うまでもない。更にまた、本実施形態のリーンNOxトラップ型排気ガス浄化触媒においては、触媒全体量に対してCeO2換算で20質量以下のセリウムを含有することが好ましい。触媒全体量中のOSC材の量が20質量超である場合に、OSC材から放出される酸素により還元剤の単純酸化が進行するため、NOx浄化においてリッチスパイクが有効に利用されなくなることがある。次に、本発明の一実施形態に係る排気ガス浄化システムについて図面を参照しながら詳細に説明する。図1は、本発明の一実施形態に係る排気ガス浄化システムの構成を示す概略図である。図1に示すように、本実施形態の排気ガス浄化システム1は、上述した本発明の一実施形態に係るリーンNOxトラップ型排気ガス浄化触媒2と、排ガス流れ方向に対して該リーンNOxトラップ型排気ガス浄化触媒2より上流側に位置する他の触媒4とを備えたものである。なお、図示しないが、他の触媒は、触媒貴金属を含むものである。このような他の触媒の代表例としては、三元触媒やディーゼル用酸化触媒を挙げることができる。リーンNOxトラップ型排気ガス浄化触媒を三元触媒やディーゼル用酸化触媒などの他の触媒の下流側に配置すると、エンジンスタート時に多く排出されるHC、CO及びNOxの浄化を両立することができ、より優れた耐久性を有するものとなる。また、本実施形態の排気ガス浄化システムにおいては、他の触媒における触媒貴金属の量に対するリーンNOxトラップ型排気ガス浄化触媒における触媒貴金属の量の比が質量比で1~1.6であることが好ましい。三元触媒やディーゼル用酸化触媒などの他の触媒を配置する目的は、低温域エンジンスタート時のHC、CO浄化であり、リーンNOxトラップ型排気ガス浄化触媒を配置する目的は、NOxの浄化である。三元触媒やディーゼル用酸化触媒中の貴金属量を増やすことにより、低温域でのHC、CO浄化率は向上するものの、リーンNOxトラップ型排気ガス浄化触媒におけるNOx浄化率がNOx浄化率は逆に低下する。これは、三元触媒やディーゼル用酸化触媒中の貴金属量を増やすと、リッチスパイク時にリーンNOxトラップ型排気ガス浄化触媒中に流入するHCやCOなどのNOxの還元材が少なくなり、NOx浄化に必要な還元材が供給できなくなるためと考えられる。よって、三元触媒やディーゼル用酸化触媒とリーンNOxトラップ型排気ガス浄化触媒との貴金属量を上記範囲内とすることにより、低温域でのHC、COの浄化率及びNOxの浄化率を向上させることが可能となる。以下、本発明を実施例及び比較例により更に詳細に説明するが、本発明はこれら実施例に限定されるものではない。実施例1工程1セリウム添加アルミナCe-Al2O3に所定量の白金Ptを含浸担持させ、乾燥、焼成して、Pt3.9質量/Ce-Al2O3粉末を得た。工程2セリウム添加アルミナCe-Al2O3に所定量の白金Ptを含浸担持させ、乾燥、焼成して、Pt0.9質量/Ce-Al2O3粉末を得た。工程3CeO2換算で1質量のセリウムを含むセリウム添加アルミナ1質量Ce-Al2O3に所定量のパラジウムPdを含浸担持させ、乾燥、焼成して、Pd3質量/Ce1質量-Al2O3粉末を得た。工程4ランタン添加ジルコニアLa-ZrO2に所定量のロジウムRhを含浸担持させ、乾燥、焼成して、Rh2.2質量/La-ZrO2粉末を得た。工程5上記工程1、工程3及び工程4で得られた粉末、ベーマイトアルミナ、硝酸、イオン交換水を磁性ポットに投入し、アルミナボールと共に振とう粉砕し、表層スラリを得た。工程6上記工程2及び工程3で得られた粉末、ベーマイトアルミナ、硝酸、イオン交換水を磁性ポットに投入し、アルミナボールと共に振とう粉砕し、内層スラリを得た。工程7上記工程6で得られた内層スラリをセラミック製ハニカム担体セル数:400セル/6ミル、容量:0.119Lに投入し、空気流にて余剰スラリを除去し、120°Cにて乾燥させた。工程8上記工程5で得られた表層スラリを上記工程7で得られた担体に投入し、空気流にて余剰スラリを除去し、120°Cにて乾燥、400°Cにて空気流通下焼成した。このときの触媒中の触媒貴金属量は6.7g/Lであった。工程9上記工程8で得られた触媒にBa量が28g/LとなるようにバリウムBaを含浸担持させ、120°Cで乾燥、400°Cにて空気流通下焼成して、本例のリーンNOxトラップ型排気ガス浄化触媒を得た。なお、本例のリーンNOxトラップ型排気ガス浄化触媒においては、触媒全体量に対してCeO2換算でセリウムを13.5質量含有する。また、パラジウムを担持する無機酸化物であるセリウム添加アルミナ1質量Ce-Al2O3を、900°Cで3時間焼成したときの表面積維持率は58であった。実施例2実施例1におけるPdの担体であるCeO2換算で1質量のセリウムを含むセリウム添加アルミナ1質量Ce-Al2O3を、CeO2換算で1質量のセリウムを含むセリウム添加ジルコニア1質量Ce-ZrO2に変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.5質量含有する。また、パラジウムを担持する無機酸化物であるセリウム添加ジルコニア1質量Ce-ZrO2を、900°Cで3時間焼成したときの表面積維持率は67であった。実施例3実施例1におけるNOx吸着材であるバリウムBaを、マグネシウムMgに変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.5質量含有する。また、パラジウムを担持する無機酸化物であるセリウム添加アルミナ1質量Ce-Al2O3を、900°Cで3時間焼成したときの表面積維持率は58であった。実施例4実施例1におけるNOx吸着材であるバリウムBaを、ナトリウムNaに変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.5質量含有する。また、パラジウムを担持する無機酸化物であるセリウム添加アルミナ1質量Ce-Al2O3を、900°Cで3時間焼成したときの表面積維持率は58であった。実施例5実施例1におけるNOx吸着材であるバリウムBaを、カリウムKに変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.5質量含有する。また、パラジウムを担持する無機酸化物であるセリウム添加アルミナ1質量Ce-Al2O3を、900°Cで3時間焼成したときの表面積維持率は58であった。実施例6実施例1におけるNOx吸着材であるバリウムBaを、セシウムCsに変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.5質量含有する。また、パラジウムを担持する無機酸化物であるセリウム添加アルミナ1質量Ce-Al2O3を、900°Cで3時間焼成したときの表面積維持率は58であった。実施例7実施例1におけるPdの担体であるCeO2換算で1質量のセリウムを含むセリウム添加アルミナ1質量Ce-Al2O3を、CeO2換算で5質量のセリウムを含むセリウム添加アルミナ5質量Ce-Al2O3に変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.9質量含有する。また、パラジウムを担持する無機酸化物であるセリウム添加アルミナ5質量Ce-Al2O3を、900°Cで3時間焼成したときの表面積維持率は62であった。実施例8実施例2におけるPdの担体であるCeO2換算で1質量のセリウムを含むセリウム添加ジルコニア1質量Ce-ZrO2を、CeO2換算で5質量のセリウムを含むセリウム添加ジルコニア5質量Ce-ZrO2に変更したこと以外は、実施例2と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.9質量含有する。また、パラジウムを担持する無機酸化物であるセリウム添加ジルコニア5質量Ce-ZrO2を、900°Cで3時間焼成したときの表面積維持率は78であった。実施例9実施例1におけるPdの担体であるCeO2換算で1質量のセリウムを含むセリウム添加アルミナ1質量Ce-Al2O3を、CeO2換算で20質量のセリウムを含むセリウム添加アルミナ20質量Ce-Al2O3に変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを15.4質量含有する。また、パラジウムを担持する無機酸化物であるセリウム添加アルミナ1質量Ce-Al2O3を、900°Cで3時間焼成したときの表面積維持率は68であった。実施例10実施例2におけるPdの担体であるCeO2換算で1質量のセリウムを含むセリウム添加ジルコニア1質量Ce-ZrO2を、CeO2換算で20質量のセリウムを含むセリウム添加ジルコニア20質量Ce-ZrO2に変更したこと以外は、実施例2と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを15.4質量含有する。また、パラジウムを担持する無機酸化物であるセリウム添加アルミナ1質量Ce-Al2O3を、900°Cで3時間焼成したときの表面積維持率は71であった。実施例11ディーゼル用酸化触媒としては、触媒貴金属量8.2g/Lパラジウム/ロジウム=11/1であるものを用い、リーンNOxトラップ型排気ガス浄化触媒としては、実施例1で得られたものを用い、図1に示すような排気ガス浄化システムを構築した。実施例12ディーゼル用酸化触媒としては、触媒貴金属量4.2g/Lパラジウム/ロジウム=11/1であるものを用い、リーンNOxトラップ型排気ガス浄化触媒としては、実施例1で得られたものを用い、図1に示すような排気ガス浄化システムを構築した。実施例13ディーゼル用酸化触媒としては、触媒貴金属量2.1g/Lパラジウム/ロジウム=11/1であるものを用い、リーンNOxトラップ型排気ガス浄化触媒としては、実施例1で得られたものを用い、図1に示すような排気ガス浄化システムを構築した。比較例1実施例1におけるPdの担体であるCeO2換算で1質量のセリウムを含むセリウム添加アルミナ1質量Ce-Al2O3を、CeO2換算で60質量のセリウムを含むセリウム添加アルミナ60質量Ce-Al2O3に変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを19.4質量含有する。また、パラジウムを担持する無機酸化物であるセリウム添加アルミナ60質量Ce-Al2O3を、900°Cで3時間焼成したときの表面積維持率は55であった。比較例2実施例2におけるPdの担体であるCeO2換算で1質量のセリウムを含むセリウム添加ジルコニア1質量Ce-ZrO2を、CeO2換算で60質量のセリウムを含むセリウム添加ジルコニア60質量Ce-ZrO2に変更したこと以外は、実施例2と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを19.4質量含有する。また、パラジウムを担持する無機酸化物であるセリウム添加ジルコニア60質量Ce-ZrO2を、900°Cで3時間焼成したときの表面積維持率は74であった。比較例3実施例1におけるPdの担体であるCeO2換算で1質量のセリウムを含むセリウム添加アルミナ1質量Ce-Al2O3を、アルミナAl2O3に変更したこと以外は、実施例1と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.4質量含有する。また、パラジウムを担持する無機酸化物であるアルミナAl2O3を、900°Cで3時間焼成したときの表面積維持率は23であった。比較例4実施例2におけるPdの担体であるCeO2換算で1質量のセリウムを含むセリウム添加ジルコニア1質量Ce-ZrO2を、ジルコニアZrO2に変更したこと以外は、実施例2と同様の操作を繰り返して、本例のリーンNOxトラップ型排気ガス浄化触媒を得た。なお、本例のリーンNOxトラップ型排気ガス浄化触媒においては、触媒全体量に対してCeO2換算でセリウムを13.4質量含有する。また、パラジウムを担持する無機酸化物であるジルコニアZrO2を、900°Cで3時間焼成したときの表面積維持率は18であった。各例のリーンNOxトラップ型排気ガス浄化触媒及び排気ガス浄化システムの仕様の一部を表1に示す。なお、表1中、ディーゼル用酸化触媒をDOC、リーンNOxトラップ型排気ガス浄化触媒をLNTと略記する。[性能評価]上記各例のリーンNOxトラップ型排気ガス浄化触媒及び排気ガス浄化システムについて、下記条件の耐久処理後に、下記条件において、NOx浄化率排気ガス浄化システムについては更にHC浄化率を測定した。なお、ガス流量は40L/minとした。得られた結果を表1に併記する。<耐久条件>日産自動車株式会社製V型6気筒3.5Lエンジン後方に各例のリーンNOxトラップ型排気ガス浄化触媒を配置し、触媒入口温度が750°Cとなるように調整し、排気ガス雰囲気下にて60時間耐久処理を行った。なお、燃料は無鉛ガソリンを使用した。<リーンNOxトラップ型排気ガス浄化触媒のNOx浄化性能評価>各例のリーンNOxトラップ型排気ガス浄化触媒の容量を0.040Lとなるように切断後、ラボ評価装置にて表2に示すガス条件になるようなガス種、濃度を調整し、リーン60secリッチ4sec切り替え評価を実施した。このとき、評価温度触媒入口温度は250°Cとした。また、NOx浄化率は、下記式Iにより算出した。<排気ガス浄化システムのNO浄化性能及びHC浄化性能評価>各例の酸化触媒の容量を0.010L、リーンNOxトラップ型排気ガス浄化触媒の容量を0.040Lとなるように切断後、図1に示すように配置し、ラボ評価装置にて表3に示すガス条件になるようなガス種、濃度を調整し、リーン60sec、リッチ4sec切り替え評価を実施した。このとき、評価温度触媒入口温度は250°Cとした。また、HC浄化率は、下記式IIにより算出した。また、NOx浄化率は、上記式Iより算出した。表1より、本発明の範囲に属する実施例1~実施例10のリーンNOxトラップ型排気ガス浄化触媒は、本発明外の比較例1~比較例4のリーンNOxトラップ型排気ガス浄化触媒と比較すると耐久後のNOx浄化率が優れていることが分かる。また、実施例1~実施例10、比較例1及び比較例2のリーンNOxトラップ型排気ガス浄化触媒と、比較例3及び比較例4のリーンNOxトラップ型排気ガス浄化触媒とを比較すると、Pd担体の表面積維持率が50以上であると、耐久後のNOx浄化率が優れていることが分かる。更に、実施例1~実施例10のリーンNOxトラップ型排気ガス浄化触媒は、CeO2換算で20質量以下のセリウムを含有するため、NOx浄化率が優れていることが分かる。また、表1より、本発明の範囲に属する実施例11~実施例13の排気ガス浄化システムは、耐久後のNOx浄化率に優れたリーンNOxトラップ型排気ガス浄化触媒を用いているため、耐久後のNOx浄化率及びHC浄化率が優れていることが分かる。更に、実施例11~実施例13の排気ガス浄化システムの比較より、他の触媒における触媒貴金属の量に対するリーンNOxトラップ型排気ガス浄化触媒における触媒貴金属の量の比が質量比で1~1.6である実施例12排気ガス浄化システムが、耐久後のNOx浄化率及びHC浄化率が優れていることが分かる。